(57)【要約】【課題】突起状導体の強度を十分に確保することができ信頼性の高い電子部品を提供すること。【解決手段】セラミックコンデンサにおけるコンデンサ主面上には、メタライズ金属層１５１の表面に銅めっき層１５２を形成してなる複数の外部電極１１１，１１２が配置されている。外部電極１１１，１１２上に突設された突起状導体５０は、銅めっき層１５２と同じ銅からなり、突起状導体５０を構成する銅粒子１５７の最大粒径が、銅めっき層１５２を構成する銅粒子１５６の最大粒径よりも大きくなっている。【選択図】図５
2010238827.tif 000002
【特許請求の範囲】
【請求項１】
主面及び裏面を有するセラミック焼結体と、
前記セラミック焼結体の主面及び裏面の少なくとも一方の上に配置され第１の金属材料を含むメタライズ金属層と、前記第１の金属材料よりも導電性の高い第２の金属材料からなり前記メタライズ金属層の表面を覆う被覆金属層とを有する外部電極と、
前記外部電極上に突設された複数の突起状導体と
を備える電子部品であって、
前記複数の突起状導体が、前記被覆金属層と同じ前記第２の金属材料からなり、前記複数の突起状導体を構成する金属粒子の最大粒径が、前記被覆金属層を構成する金属粒子の最大粒径よりも大きいことを特徴とする電子部品。
【請求項２】
前記被覆金属層は前記複数の突起状導体の表面も覆っていることを特徴とする請求項１に記載の電子部品。
【請求項３】
前記複数の突起状導体を構成する金属粒子の最大粒径が５μｍ以上であり、前記被覆金属層を構成する金属粒子の最大粒径が３μｍ以下であることを特徴とする請求項１または２に記載の電子部品。
【請求項４】
前記第２の金属材料が銅であることを特徴とする請求項１乃至３のいずれか１項に記載の電子部品。
【請求項５】
前記セラミック焼結体は、ペロブスカイト型酸化物を主体として構成され、前記メタライズ金属層は、金属粒子としてのニッケル粒子を主体として含むとともに、前記ペロブスカイト型酸化物を含むことを特徴とする請求項１乃至４のいずれか１項に記載の電子部品。
【請求項６】
前記セラミック焼結体には、セラミック誘電体層を介して複数の内部電極が積層配置され、前記複数の内部電極に接続された複数のコンデンサ内ビア導体が設けられ、
前記外部電極が、前記複数のコンデンサ内ビア導体における主面側端部及び裏面側端部のうちの少なくとも一方に接続され、
前記複数のコンデンサ内ビア導体が全体としてアレイ状に配置されている
ことを特徴とする請求項１乃至５のいずれか１項に記載の電子部品。
【請求項７】
請求項１乃至６のいずれか１項に記載の電子部品が、コア主面及びコア裏面を有する樹脂コア基板内、または、樹脂層間絶縁層及び導体層を積層した構造を有する配線積層部内に収容されていることを特徴とする配線基板。
【請求項８】
請求項１乃至６のいずれか１項に記載の電子部品の製造方法であって、光沢銅めっきにより前記被覆金属層を形成する被覆金属層形成工程を行った後、無光沢銅めっきにより前記突起状導体を形成する突起状導体形成工程を行うことを特徴とする電子部品の製造方法。
【発明の詳細な説明】
【技術分野】
【０００１】
本発明は、配線基板に収納される電子部品及びその製造方法、配線基板に関するものである。
【背景技術】
【０００２】
コンピュータのマイクロプロセッサ等として使用される半導体集積回路素子（ＩＣチップ）は、近年ますます高速化、高機能化しており、これに付随して端子数が増え、端子間ピッチも狭くなる傾向にある。一般的にＩＣチップの底面には多数の端子が密集してアレイ状に配置されており、このような端子群はマザーボード側の端子群に対してフリップチップの形態で接続される。ただし、ＩＣチップ側の端子群とマザーボード側の端子群とでは端子間ピッチに大きな差があることから、ＩＣチップをマザーボード上に直接的に接続することは困難である。そのため、通常はＩＣチップをＩＣチップ搭載用配線基板上に搭載してなるパッケージを作製し、そのパッケージをマザーボード上に搭載するという手法が採用される。この種のパッケージを構成するＩＣチップ搭載用配線基板においては、ＩＣチップのスイッチングノイズの低減や電源電圧の安定化を図るために、コンデンサ（「キャパシタ」とも言う）を設けることが提案されている。例えば、樹脂コア基板内にコンデンサを埋め込んだ配線基板（例えば特許文献１参照）や、樹脂コア基板の表面や裏面に形成されたビルドアップ層内にコンデンサを埋め込んだ配線基板が従来提案されている。
【０００３】
上記の配線基板に内蔵されるコンデンサとしては、ビアアレイタイプのセラミックコンデンサが実用化されている。このセラミックコンデンサは、複数のセラミック誘電体層と複数の内部電極層とが交互に積層配置されたセラミック焼結体を備える。そして、このセラミック焼結体において、各セラミック誘電体層を貫通して各内部電極層と電気的に接続される複数のコンデンサ内ビア導体がアレイ状に配置されている。さらに、セラミック焼結体の表面及び裏面には、コンデンサ内ビア導体の端部に接続される外部電極が設けられている。
【０００４】
このセラミックコンデンサにおける各外部電極は、例えば、ニッケルを主体として形成されたメタライズ金属層からなる。また、配線基板との接続信頼性を高めるために、外部電極上に銅からなる突起状導体（銅ポスト）を突設したセラミックコンデンサが開発されている。この突起状導体を設けることにより、配線基板への内蔵時に、突起状導体が配線基板を構成する絶縁樹脂層に噛み込み、セラミックコンデンサの位置ずれが防止される。しかも、突起状導体を形成することで、セラミックコンデンサと絶縁樹脂層との接触面積が大きくなるため、両者の密着性が向上する。
【先行技術文献】
【特許文献】
【０００５】
【特許文献１】特開２００５−３９２４３号公報
【発明の概要】
【発明が解決しようとする課題】
【０００６】
ところで、上記セラミックコンデンサにおいて、外部電極はニッケルを主体として形成され、突起状導体は銅を用いて形成される。従って、外部電極と突起状導体とは異なる金属を接合することとなり、それらの密着性を十分に確保できないとった問題が生じる。また、突起状導体は、体積が大きく内部に応力が残留しやすいため、強度不足が生じてしまう。このため、配線基板への内蔵時に、突起状導体が折れるといった不具合が発生し、配線基板の信頼性が低下することがある。
【０００７】
本発明は上記の課題に鑑みてなされたものであり、その目的は、突起状導体の強度を十分に確保することができ信頼性の高い電子部品及びその製造方法を提供することにある。また、別の目的は、上記電子部品を内蔵した好適な配線基板を提供することにある。
【課題を解決するための手段】
【０００８】
そして上記課題を解決するための手段（手段１）としては、主面及び裏面を有するセラミック焼結体と、前記セラミック焼結体の主面及び裏面の少なくとも一方の上に配置され第１の金属材料を含むメタライズ金属層と、前記第１の金属材料よりも導電性の高い第２の金属材料からなり前記メタライズ金属層の表面を覆う被覆金属層とを有する外部電極と、前記外部電極上に突設された複数の突起状導体とを備える電子部品であって、前記複数の突起状導体が、前記被覆金属層と同じ前記第２の金属材料からなり、前記複数の突起状導体を構成する金属粒子の最大粒径が、前記被覆金属層を構成する金属粒子の最大粒径よりも大きいことを特徴とする電子部品がある。
【０００９】
従って、手段１の電子部品によると、被覆金属層を構成する金属粒子の粒径を小さくすることにより、被覆金属層とメタライズ金属層との密着性を高めることができる。また、被覆金属層と同じ金属材料を用いて突起状導体を形成することにより、被覆金属層と突起状導体との密着性を十分に確保することができる。さらに、突起状導体を構成する金属粒子の最大粒径が被覆金属層を構成する金属粒子の最大粒径よりも大きいので、突起状導体の内部の残留応力を抑えることができる。この結果、突起状導体の強度を十分に確保することができ、突起状導体の折れ等の不具合を解消することができる。また、突起状導体を構成する金属粒子の粒径を大きくすることにより、突起状導体における粒界が減少してその低抵抗化を図ることができる。
【００１０】
前記被覆金属層を構成する金属粒子の最大粒径が、前記メタライズ金属層を構成する金属粒子の最大粒径よりも小さいことが好ましい。このように、被覆金属層を構成する金属粒子の粒径を小さくすると、その金属粒子がメタライズ金属層へ入り込み、被覆金属層とメタライズ金属層とが確実に密着するため、耐剥離性に優れた被覆金属層を形成することができる。また、被覆金属層の金属粒子を小さくすることにより、その被覆金属層表面の平滑性が向上し、均一な高さの突起状導体を形成することが可能となる。
【００１１】
前記被覆金属層は前記複数の突起状導体の表面も覆っていることが好ましい。このように、粒径の小さい被覆金属層で突起状導体を覆うことにより、その表面において粒界領域が大きくなるため粗化効率を高めることができる。従って、被覆金属層の粗化処理を施した電子部品を配線基板に内蔵した場合、配線基板を構成する樹脂絶縁層との密着性を十分に確保することができる。
【００１２】
前記複数の突起状導体を構成する金属粒子の最大粒径が５μｍ以上であり、前記被覆金属層を構成する金属粒子の最大粒径が３μｍ以下であることが好ましい。このようにすると、メタライズ金属層に対して被覆金属層の金属粒子が確実に密着するため、耐剥離性に優れた被覆金属層を形成することができる。また、突起状導体の残留応力を確実に抑えることができ、突起状導体の強度を十分に確保することができる。
【００１３】
前記第２の金属材料が銅であることが好ましく、銅めっきにて被覆金属層と突起状導体とを形成することがより好ましい。このように被覆金属層と突起状導体とを銅を用いて形成することにより、電子部品の製造コストを抑えることができるとともに、突起状導体及び外部電極の低抵抗化を容易に図ることができる。
【００１４】
前記セラミック焼結体としては、ペロブスカイト型酸化物を主体として構成される焼結体を挙げることができる。また、前記メタライズ金属層は、金属粒子としてのニッケル粒子を主体として含むとともに、前記ペロブスカイト型酸化物を含むことが好ましい。このように、メタライズ金属層の形成材料としてニッケルを使用することにより、比較的に高価なパラジウムを用いる場合と比較して、セラミック焼結体の製造コストを抑えることができる。また、メタライズ金属層にペロブスカイト型酸化物を添加することにより、セラミック焼結体におけるメタライズ金属層の熱収縮差を抑えることができ、クラックやデラミネーションなどの問題を回避することができる。
【００１５】
前記電子部品としては、チップコンデンサやセラミックコンデンサを挙げることができる。また、好適なセラミックコンデンサとしては、主面及び裏面を有するセラミック焼結体を備え、前記セラミック焼結体には、セラミック誘電体層を介して複数の内部電極が積層配置され、前記複数の内部電極に接続された複数のコンデンサ内ビア導体が設けられ、前記外部電極が、前記複数のコンデンサ内ビア導体における主面側端部及び裏面側端部のうちの少なくとも一方に接続されたセラミックコンデンサなどを挙げることができる。なお、セラミックコンデンサは、前記複数のコンデンサ内ビア導体が全体としてアレイ状に配置されたビアアレイタイプのセラミックコンデンサであることが好ましい。このような構造であれば、コンデンサのインダクタンスの低減化が図られ、ノイズ吸収や電圧安定化が可能となる。
【００１６】
なお、前記ペロブスカイト型酸化物としては、チタン酸バリウム、チタン酸鉛、チタン酸ストロンチウムなどを挙げることができる。この種の酸化物は高い誘電率を有しているのでコンデンサにおける誘電体として極めて好適であり、それを使用することにより高容量のコンデンサを実現しやすくなる。
【００１７】
また、上記課題を解決するための別の手段(手段２)としては、前記外部電極の表面の粗化処理が施された前記配線基板内蔵用電子部品が、コア主面及びコア裏面を有する樹脂コア基板内、または、樹脂層間絶縁層及び導体層を積層した構造を有する配線積層部内に収容されていることを特徴とする配線基板がある。
【００１８】
従って、手段２の配線基板によると、電子部品において、外部電極を構成する被覆金属層は金属粒子が小さいため、銅めっき層の表面粗化を確実に行うことができる。このため、その外部電極と配線基板の樹脂層間絶縁層との接触面積が大きくなり、樹脂層間絶縁層との密着性を十分に高めることができる。さらに、外部電極上には十分な強度を有する突起状導体が設けられるので、樹脂層間絶縁層との密着性を高めることができることに加え、配線基板における導体層との接続信頼性を十分に確保することができる。
【００１９】
前記樹脂コア基板の具体例としては、ＥＰ樹脂（エポキシ樹脂）基板、ＰＩ樹脂（ポリイミド樹脂）基板、ＢＴ樹脂（ビスマレイミド・トリアジン樹脂）基板、ＰＰＥ樹脂（ポリフェニレンエーテル樹脂）基板などがある。そのほか、これらの樹脂とガラス繊維（ガラス織布やガラス不織布）やポリアミド繊維等の有機繊維との複合材料からなる基板を使用してもよい。あるいは、連続多孔質ＰＴＦＥ等の三次元網目状フッ素系樹脂基材にエポキシ樹脂などの熱硬化性樹脂を含浸させた樹脂−樹脂複合材料からなる基板等を使用してもよい。
【００２０】
上記配線基板を構成する配線積層部は、高分子材料を主体とする樹脂層間絶縁層及び導体層を積層した構造を有している。なお、配線積層部は、前記コア主面上及び前記コア裏面上のいずれか一方にのみ形成されていてもよいし、前記コア主面上及び前記コア裏面上の両方に形成されていてもよいが、前記コア主面上及び前記コア裏面上の両方に形成されることが好ましい。このように構成すれば、コア主面上に形成された配線積層部とコア裏面上に形成された配線積層部との両方に電気回路を形成できるため、配線基板のよりいっそうの高機能化を図ることができる。
【００２１】
前記樹脂層間絶縁層は、絶縁性、耐熱性、耐湿性等を考慮して適宜選択することができる。樹脂層間絶縁層の形成材料の好適例としては、エポキシ樹脂、フェノール樹脂、ウレタン樹脂、シリコーン樹脂、ポリイミド樹脂などの熱硬化性樹脂、ポリカーボネート樹脂、アクリル樹脂、ポリアセタール樹脂、ポリプロピレン樹脂などの熱可塑性樹脂等が挙げられる。そのほか、これらの樹脂とガラス繊維（ガラス織布やガラス不織布）やポリアミド繊維等の有機繊維との複合材料、あるいは、連続多孔質ＰＴＦＥ等の三次元網目状フッ素系樹脂基材にエポキシ樹脂などの熱硬化性樹脂を含浸させた樹脂−樹脂複合材料等を使用してもよい。
【００２２】
前記導体層は、サブトラクティブ法、セミアディティブ法、フルアディティブ法などといった公知の手法によって、樹脂層間絶縁層上にパターン形成される。前記導体層の形成に用いられる金属材料の例としては、銅、銅合金、ニッケル、ニッケル合金、スズ、スズ合金などが挙げられる。
【００２３】
また、上記課題を解決するための別の手段(手段３)としては、前記電子部品の製造方法であって、光沢銅めっきにより前記被覆金属層を形成する被覆金属層形成工程を行った後、無光沢銅めっきにより前記突起状導体を形成する突起状導体形成工程を行うことを特徴とする電子部品の製造方法がある。
【００２４】
従って、手段３の製造方法によると、被覆金属層形成工程における光沢銅めっきは光沢剤を含むため、銅粒子の粒成長が抑制され、被覆金属層の銅粒子の粒径を小さくすることができる。また、突起状導体形成工程における無光沢銅めっきでは、銅粒子が十分に成長して突起状導体の銅粒子の粒径を大きくすることができる。このように電子部品を製造すると、メタライズ金属層に対して被覆金属層の銅粒子が確実に密着するため、耐剥離性に優れた被覆金属層を形成することができる。また、突起状導体の残留応力を確実に抑えることができ、突起状導体の強度を十分に高めることができる。
【００２５】
前記被覆金属層形成工程では、光沢ピロりん酸銅めっきにより前記被覆金属層を形成することが好ましく、前記突起状導体形成工程では、無光沢硫酸銅めっきにより前記突起状導体を形成することが好ましい。このようにすると、突起状導体を構成する銅粒子の最大粒径を５μｍ以上とすることができ、被覆金属層を構成する銅粒子の最大粒径を３μｍ以下とすることができる。
【図面の簡単な説明】
【００２６】
【図１】本発明を具体化した一実施の形態の配線基板を示す概略断面図。
【図２】セラミックコンデンサを示す概略断面図。
【図３】セラミックコンデンサを示す上面図。
【図４】セラミックコンデンサの要部を示す概略断面図。
【図５】メタライズ金属層、銅めっき層、及び突起状導体における各金属粒径を示す概略断面図。
【図６】セラミックコンデンサの製造方法の説明図。
【図７】セラミックコンデンサの製造方法の説明図。
【図８】セラミックコンデンサの製造方法の説明図。
【図９】配線基板の製造方法の説明図。
【図１０】配線基板の製造方法の説明図。
【図１１】配線基板の製造方法の説明図。
【図１２】配線基板の製造方法の説明図。
【図１３】別の実施の形態における配線基板を示す概略断面図。
【図１４】別の実施の形態におけるセラミックコンデンサの要部を示す概略断面図。
【図１５】別の実施の形態におけるセラミックコンデンサの要部を示す概略断面図。
【図１６】別の実施の形態におけるセラミックコンデンサを示す上面図。
【発明を実施するための形態】
【００２７】
以下、本発明を配線基板に具体化した一実施の形態を図面に基づき詳細に説明する。
【００２８】
図１に示されるように、本実施の形態の配線基板１０は、ＩＣチップ搭載用の配線基板である。配線基板１０は、略矩形板状の樹脂コア基板１１と、樹脂コア基板１１のコア主面１２（図１では上面）上に形成される第１ビルドアップ層３１（配線積層部）と、樹脂コア基板１１のコア裏面１３（図１では下面）上に形成される第２ビルドアップ層３２（配線積層部）とからなる。
【００２９】
樹脂コア基板１１のコア主面１２上に形成された第１ビルドアップ層３１は、熱硬化性樹脂（エポキシ樹脂）からなる２層の樹脂層間絶縁層３３，３５と、銅からなる導体層４２とを交互に積層した構造を有している。第２層の樹脂層間絶縁層３５の表面上における複数箇所には、端子パッド４４がアレイ状に形成されている。さらに、樹脂層間絶縁層３５の表面は、ソルダーレジスト３７によってほぼ全体的に覆われている。ソルダーレジスト３７の所定箇所には、端子パッド４４を露出させる開口部４６が形成されている。端子パッド４４の表面上には、複数のはんだバンプ４５が配設されている。各はんだバンプ４５は、矩形平板状をなすＩＣチップ２１の面接続端子２２に電気的に接続されている。なお、各端子パッド４４及び各はんだバンプ４５が形成される領域は、ＩＣチップ２１を搭載可能なＩＣチップ搭載領域２３である。ＩＣチップ搭載領域２３は、第１ビルドアップ層３１の表面３９に設定されている。また、第２層の樹脂層間絶縁層３５内における複数箇所にはビア導体４３が形成されている。各ビア導体４３の下端となる箇所は、樹脂層間絶縁層３３の表面上に形成された導体層４２に接続されており、各ビア導体４３の上端となる箇所は、樹脂層間絶縁層３５の表面上に形成された端子パッド４４に接続されている。このビア導体４３は、導体層４２及び端子パッド４４を相互に電気的に接続している。
【００３０】
樹脂コア基板１１のコア裏面１３上に形成された第２ビルドアップ層３２は、上述した第１ビルドアップ層３１とほぼ同じ構造を有している。即ち、第２ビルドアップ層３２は、熱硬化性樹脂（エポキシ樹脂）からなる２層の樹脂層間絶縁層３４，３６と、導体層４２とを交互に積層した構造を有している。第１層の樹脂層間絶縁層３４内における複数箇所にはビア導体４７が形成されている。各ビア導体４７の下端となる箇所は、樹脂層間絶縁層３４の表面上に形成された導体層４２に接続されている。第２層の樹脂層間絶縁層３６内における複数箇所にはビア導体４３が形成されており、樹脂層間絶縁層３６の下面上において各ビア導体４３の下端となる箇所には、ビア導体４３を介して導体層４２に電気的に接続されるＢＧＡ用パッド４８が格子状に形成されている。また、樹脂層間絶縁層３６の下面は、ソルダーレジスト３８によってほぼ全体的に覆われている。ソルダーレジスト３８の所定箇所には、ＢＧＡ用パッド４８を露出させる開口部４０が形成されている。ＢＧＡ用パッド４８の表面上には、図示しないマザーボードに対して電気的に接続可能な複数のはんだバンプ４９が配設されている。そして、各はんだバンプ４９により、図１に示される配線基板１０は図示しないマザーボード上に実装される。
【００３１】
本実施の形態の樹脂コア基板１１は、縦２５ｍｍ×横２５ｍｍ×厚さ０．９０ｍｍの平面視略矩形板状である。樹脂コア基板１１は、ガラスエポキシからなる基材１６１と、基材１６１の上面及び下面に形成され、シリカフィラーなどの無機フィラーを添加したエポキシ樹脂からなるサブ基材１６４と、同じく基材１６１の上面及び下面に形成され、銅からなる導体層１６３とによって構成されている。また、樹脂コア基板１１には、複数のスルーホール導体１６がコア主面１２、コア裏面１３及び導体層１６３を貫通するように形成されている。かかるスルーホール導体１６は、樹脂コア基板１１のコア主面１２側とコア裏面１３側とを接続導通するとともに、導体層１６３に電気的に接続している。なお、スルーホール導体１６の内部は、例えばエポキシ樹脂などの閉塞体１７で埋められている。スルーホール導体１６の上端は、樹脂層間絶縁層３３の表面上にある導体層４２の一部に電気的に接続されており、スルーホール導体１６の下端は、樹脂層間絶縁層３４の下面上にある導体層４２の一部に電気的に接続されている。また、樹脂コア基板１１のコア主面１２及びコア裏面１３には、銅からなる導体層４１がパターン形成されており、各導体層４１は、スルーホール導体１６に電気的に接続されている。さらに、樹脂コア基板１１は、コア主面１２の中央部及びコア裏面１３の中央部にて開口する平面視で矩形状の収容穴部９０を１つ有している。即ち、収容穴部９０は貫通穴である。なお、収容穴部９０は、四隅に面取り寸法０．１ｍｍ以上２．０ｍｍ以下の面取り部を有している。
【００３２】
そして、収容穴部９０内には、図２，図３に示すセラミックコンデンサ１０１（電子部品）が、埋め込まれた状態で収容されている。なお、セラミックコンデンサ１０１は、コンデンサ主面１０２をコア主面１２と同じ側に向け、かつ、コンデンサ裏面１０３をコア裏面１３と同じ側に向けた状態で収容されている。本実施の形態のセラミックコンデンサ１０１は、縦１２．０ｍｍ×横１２．０ｍｍ×厚さ１．０ｍｍの平面視略矩形板状である。セラミックコンデンサ１０１は、樹脂コア基板１１において前記ＩＣチップ搭載領域２３の真下の領域に配置されている。なお、ＩＣチップ搭載領域２３の面積（ＩＣチップ２１において面接続端子２２が形成される面の面積）は、セラミックコンデンサ１０１のコンデンサ主面１０２の面積よりも小さくなるように設定されている。セラミックコンデンサ１０１の厚さ方向から見た場合、ＩＣチップ搭載領域２３は、セラミックコンデンサ１０１のコンデンサ主面１０２内に位置している。
【００３３】
図１に示されるように、収容穴部９０の内面と、セラミックコンデンサ１０１のコンデンサ側面１０６との隙間は、高分子材料（本実施の形態ではエポキシ等の熱硬化性樹脂）からなる樹脂充填部９２によって埋められている。この樹脂充填部９２は、セラミックコンデンサ１０１を樹脂コア基板１１に固定する機能を有している。なお、セラミックコンデンサ１０１は、平面視略正方形状をなしており、四隅に面取り寸法０．５５ｍｍ以上（本実施の形態では面取り寸法０．６ｍｍ）の面取り部を有している。これにより、セラミックコンデンサ１０１を配線基板１０に内蔵するときや、温度変化に伴う樹脂充填部９２の変形時において、セラミックコンデンサ１０１の角部への応力集中を緩和できるため、樹脂充填部９２のクラックの発生を防止できる。
【００３４】
図１〜図３に示されるように、本実施の形態のセラミックコンデンサ１０１は、いわゆるビアアレイタイプのセラミックコンデンサである。セラミックコンデンサ１０１を構成するセラミック焼結体１０４は、１つのコンデンサ主面１０２（図１では上面）、１つのコンデンサ裏面１０３（図１では下面）、及び、４つのコンデンサ側面１０６（図１では左面、右面）を有する板状物である。
【００３５】
図２に示されるように、セラミック焼結体１０４は、セラミック誘電体層１０５を介して電源用内部電極層１４１（内部電極）とグランド用内部電極層１４２（内部電極）とを交互に積層配置した構造を有している。また、セラミック誘電体層１０５は、高誘電率セラミックの一種であるチタン酸バリウムの焼結体からなり、電源用内部電極層１４１及びグランド用内部電極層１４２間の誘電体（絶縁体）として機能する。電源用内部電極層１４１及びグランド用内部電極層１４２は、いずれもニッケルを主成分として形成された層であって、セラミック焼結体１０４の内部において一層おきに配置されている。
【００３６】
図１，図２に示されるように、セラミック焼結体１０４には、多数のビアホール１３０が形成されている。これらのビアホール１３０は、セラミック焼結体１０４をその厚さ方向に貫通するとともに、セラミック焼結体１０４の全面にわたって格子状（アレイ状）に配置されている。各ビアホール１３０内には、セラミック焼結体１０４のコンデンサ主面１０２及びコンデンサ裏面１０３間を連通する複数のコンデンサ内ビア導体１３１，１３２が、ニッケルを主材料として形成されている。なお本実施の形態において、ビアホール１３０の直径は約１００μｍに設定されているため、コンデンサ内ビア導体１３１，１３２の直径も約１００μｍに設定されている。各電源用コンデンサ内ビア導体１３１は、各電源用内部電極層１４１を貫通しており、それら同士を互いに電気的に接続している。各グランド用コンデンサ内ビア導体１３２は、各グランド用内部電極層１４２を貫通しており、それら同士を互いに電気的に接続している。各電源用コンデンサ内ビア導体１３１及び各グランド用コンデンサ内ビア導体１３２は、全体としてアレイ状に配置されている。
【００３７】
そして図２，図３に示されるように、セラミック焼結体１０４のコンデンサ主面１０２上には、複数の主面側電源用外部電極１１１と複数の主面側グランド用外部電極１１２とが設けられている。各外部電極１１１，１１２は、コンデンサ主面１０２に垂直な方向（部品厚さ方向）から見たときの形状が略円形状であり、３００μｍの直径を有している（図３参照）。主面側電源用外部電極１１１は、複数の電源用コンデンサ内ビア導体１３１におけるコンデンサ主面１０２側の端面に対して直接接続されており、主面側グランド用外部電極１１２は、複数のグランド用コンデンサ内ビア導体１３２におけるコンデンサ主面１０２側の端面に対して直接接続されている。
【００３８】
また、図２に示されるように、セラミック焼結体１０４のコンデンサ裏面１０３上には、複数の裏面側電源用外部電極１２１と複数の裏面側グランド用外部電極１２２とが設けられている。各外部電極１２１，１２２は、コンデンサ裏面１０３に垂直な方向から見たときの形状が略円形状であり、３００μｍの直径を有している。裏面側電源用外部電極１２１は、複数の電源用コンデンサ内ビア導体１３１におけるコンデンサ裏面１０３側の端面に対して直接接続されており、裏面側グランド用外部電極１２２は、複数のグランド用コンデンサ内ビア導体１３２におけるコンデンサ裏面１０３側の端面に対して直接接続されている。よって、電源用外部電極１１１，１２１は電源用コンデンサ内ビア導体１３１及び電源用内部電極層１４１に導通しており、グランド用外部電極１１２，１２２はグランド用コンデンサ内ビア導体１３２及びグランド用内部電極層１４２に導通している。
【００３９】
図４及び図５に示されるように、外部電極１１１，１１２，１２１，１２２は、メタライズ金属層１５１と、銅めっき層１５２とからなっている。メタライズ金属層１５１は、前記コンデンサ主面１０２及びコンデンサ裏面１０３の上に配置されており、ニッケル粒子１５４（第１の金属材料）を主体として構成されている。本実施の形態のメタライズ金属層１５１には、主材料のニッケル粒子１５４に対して、例えば３０ｖｏｌ％のチタン酸バリウム１５５（ペロブスカイト型酸化物）が共材粒子として添加されている。なお、メタライズ金属層１５１を構成するニッケル粒子１５４の最大粒径は１０μｍ程度であり、共材粒子として添加されるチタン酸バリウム１５５の最大粒径は５μｍ程度である。
【００４０】
銅めっき層１５２は、ニッケルよりも導電性が高い銅（第２の金属材料）を主体として形成された被覆金属層であり、メタライズ金属層１５１の表面を全体的に被覆している。本実施の形態において、銅めっき層１５２を構成する銅粒子１５６の最大粒径は３μｍ以下となっている。そして、メタライズ金属層１５１と銅めっき層１５２との界面において、メタライズ金属層１５１を構成するニッケル粒子１５４の１つに対して複数の銅粒子１５６が接している。
【００４１】
また、銅めっき層１５２の表面は粗化されており、銅めっき層１５２の表面の算術平均粗さＲａは０．４μｍに設定されている。なお、「算術平均粗さＲａ」とは、ＪＩＳ  Ｂ０６０１で定義されている算術平均粗さＲａである。算術平均粗さＲａの測定方法はＪＩＳ  Ｂ０６５１に準じるものとする。
【００４２】
図１〜図５に示されるように、各外部電極１１１，１１２，１２１，１２２上には、それぞれ突起状導体５０が突設されている。これら突起状導体５０の数は、前記コンデンサ内ビア導体１３１，１３２の数と等しくなっており、本実施の形態では５０個以上となっている。また、各突起状導体５０は、銅めっきによって形成された円柱状導体（銅ポスト）である。即ち、突起状導体５０は、銅めっき層１５２と同じ金属材料である銅を主体として円柱状に形成されている。この突起状導体５０を構成する銅粒子１５７（図５参照）の最大粒径は、銅めっき層１５２を構成する銅粒子１５６よりも大きく５μｍ以上となっている。各突起状導体５０の直径は、外部電極１１１，１１２，１２１，１２２の直径（約３００μｍ）よりも小さく、かつ、コンデンサ内ビア導体１３１，１３２の直径（約１００μｍ）よりも大きく設定されており、本実施の形態では約２００μｍに設定されている。また、突起状導体５０の高さは、５０μｍ以上２００μｍ以下に設定されている。
【００４３】
各突起状導体５０の高さ（厚さ）は、前記樹脂層間絶縁層３３の厚さとほぼ等しくなっており、外部電極１１１，１１２上に突設された突起状導体５０の頂部５２の表面は、樹脂層間絶縁層３３の表面と同じ位置にある。さらに、各突起状導体５０の表面は粗化されている。突起状導体５０の表面の算術平均粗さＲａは、例えば、０．４μｍに設定されている。そして、外部電極１１１，１１２上に突設された突起状導体５０は、樹脂層間絶縁層３３の表面上に形成された導体層４２に接続される。一方、外部電極１２１，１２２上に突設された突起状導体５０は、前記樹脂層間絶縁層３４内における複数箇所に形成されたビア導体４７に接続される。
【００４４】
図１に示されるように、コンデンサ主面１０２側にある外部電極１１１，１１２は、突起状導体５０、導体層４２、ビア導体４３、端子パッド４４、はんだバンプ４５及びＩＣチップ２１の面接続端子２２を介して、ＩＣチップ２１に電気的に接続される。一方、コンデンサ裏面１０３側にある外部電極１２１，１２２は、突起状導体５０、ビア導体４７、導体層４２、ビア導体４３、ＢＧＡ用パッド４８及びはんだバンプ４９を介して、図示しないマザーボードが有する電極に対して電気的に接続される。
【００４５】
例えば、マザーボード側から外部電極１２１，１２２を介して通電を行い、電源用内部電極層１４１−グランド用内部電極層１４２間に電圧を加えると、電源用内部電極層１４１に例えばプラスの電荷が蓄積し、グランド用内部電極層１４２に例えばマイナスの電荷が蓄積する。その結果、セラミックコンデンサ１０１がコンデンサとして機能する。また、セラミックコンデンサ１０１では、電源用コンデンサ内ビア導体１３１及びグランド用コンデンサ内ビア導体１３２がそれぞれ交互に隣接して配置され、かつ、電源用コンデンサ内ビア導体１３１及びグランド用コンデンサ内ビア導体１３２を流れる電流の方向が互いに逆向きになるように設定されている。これにより、インダクタンス成分の低減化が図られている。
【００４６】
次に、本実施の形態のセラミックコンデンサ１０１の製造方法について述べる。
【００４７】
先ず、チタン酸バリウムを主成分とする誘電体材料のグリーンシートを形成し、このグリーンシートに内部電極層用ニッケルペーストをスクリーン印刷して乾燥させる。これにより、後に電源用内部電極層１４１となる電源用内部電極部と、グランド用内部電極層１４２となるグランド用内部電極部とが形成される。次に、電源用内部電極部が形成されたグリーンシートとグランド用内部電極部が形成されたグリーンシートとを交互に積層し、シート積層方向に押圧力を付与することにより、各グリーンシートを一体化してグリーンシート積層体を形成する。
【００４８】
さらに、レーザ加工機を用いてグリーンシート積層体にビアホール１３０を多数個貫通形成し、図示しないペースト圧入充填装置を用いて、ビア導体用ニッケルペーストを各ビアホール１３０内に充填する。次に、グリーンシート積層体の上面上に電極用ニッケルペーストを印刷し、グリーンシート積層体の上面側にて各導体部の上端面を覆うように外部電極１１１，１１２のメタライズ金属層１５１を形成する。また、グリーンシート積層体の下面上に電極用ニッケルペーストを印刷し、グリーンシート積層体の下面側にて各導体部の下端面を覆うように外部電極１２１，１２２のメタライズ金属層１５１を形成する。
【００４９】
この後、グリーンシート積層体の乾燥を行い、各メタライズ金属層１５１をある程度固化させる。次に、グリーンシート積層体を脱脂し、さらに所定温度で所定時間焼成を行う。その結果、チタン酸バリウム及びペースト中のニッケルが同時焼結し、セラミック焼結体１０４となる。
【００５０】
次に、得られたセラミック焼結体１０４が有する各メタライズ金属層１５１に対して光沢ピロりん酸銅めっき（光沢銅めっき）を行う（被覆金属層形成工程）。その結果、各メタライズ金属層１５１の上に銅めっき層１５２（厚さ１５μｍ）が形成されることで、各外部電極１１１，１１２，１２１，１２２が形成される。
【００５１】
本実施の形態では、銅めっき層１５２を構成する銅粒子１５６の最大粒径が３μｍ以下となるようめっき条件が設定されている。具体的には、ピロりん酸銅めっき浴を用い、５０℃〜６０℃程度の温度、１．０Ａ／ｄｍ２〜３．０Ａ／ｄｍ２程度の電流密度、２０分〜２５分程度の析出時間等の条件で電解銅めっきが行われる。なお、銅めっき浴には、銅粒子１５６の粒成長を抑制するための添加剤（例えば、光沢剤等）が含有されている。
【００５２】
そして、各外部電極１１１，１１２，１２１，１２２の銅めっき層１５２を形成した後、セラミック焼結体１０４のコンデンサ主面１０２上及びコンデンサ裏面１０３上に、所定箇所に開口部１８２（内径２００μｍ）を有するフォトレジスト材１８１（厚さ２００μｍ）をラミネートする（図６参照）。これらの開口部１８２は、露光及び現像によって形成されており、外部電極１１１，１１２，１２１，１２２の表面の一部を露出させている。なお、セラミック焼結体１０４のコンデンサ主面１０２上及びコンデンサ裏面１０３上にメタルマスク（厚さ２００μｍ）を積層配置し、ドリルを用いた孔あけ加工などをメタルマスクに対して行うことにより、開口部１８２を有するメタルマスクを形成してもよい。
【００５３】
そして、図７に示されるように、フォトレジスト材１８１を介して外部電極１１１，１１２，１２１，１２２上に対する無光沢硫酸銅めっき（無光沢銅めっき）を行う（突起状導体形成工程）。さらに、フォトレジスト材１８１を除去する。その結果、図８に示されるように、外部電極１１１，１１２，１２１，１２２上に、高さ５０μｍ以上２００μｍ以下の突起状導体５０が形成され、セラミックコンデンサ１０１が完成する。なお、突起状導体５０の形成時には、光沢剤を含まない硫酸銅めっき浴を用い、突起状導体５０を構成する銅粒子１５７の最大粒径が５μｍ以上となるようめっき条件が設定されて電解銅めっきが行われる。
【００５４】
次に、本実施の形態の配線基板１０の製造方法について述べる。
【００５５】
先ず、コア基板準備工程では、樹脂コア基板１１の中間製品を従来周知の手法により作製し、あらかじめ準備しておく。
【００５６】
樹脂コア基板１１の中間製品は以下のように作製される。まず、縦４００ｍｍ×横４００ｍｍ×厚さ０．６５ｍｍの基材１６１の両面に銅箔が貼付された銅張積層板（図示略）を準備する。次に、銅張積層板の両面の銅箔のエッチングを行って導体層１６３を例えばサブトラクティブ法によってパターニングする。具体的には、無電解銅めっきの後、この無電解銅めっき層を共通電極として電解銅めっきを施す。さらにドライフィルムをラミネートし、同ドライフィルムに対して露光及び現像を行うことにより、ドライフィルムを所定パターンに形成する。この状態で、不要な電解銅めっき層、無電解銅めっき層及び銅箔をエッチングで除去する。その後、ドライフィルムを剥離する。次に、基材１６１の上面及び下面と導体層１６３とを粗化した後、基材１６１の上面及び下面に、無機フィラーが添加されたエポキシ樹脂フィルム（厚さ８０μｍ）を熱圧着により貼付し、サブ基材１６４を形成する。
【００５７】
次に、上側のサブ基材１６４の上面及び下側のサブ基材１６４の下面に導体層４１（厚さ５０μｍ）をパターン形成する。具体的には、上側のサブ基材１６４の上面及び下側のサブ基材１６４の下面に対する無電解銅めっきを行った後にエッチングレジストを形成し、次いで電解銅めっきを行う。さらに、エッチングレジストを除去してソフトエッチングを行う。次に、基材１６１及びサブ基材１６４からなる積層体に対してルータを用いて孔あけ加工を行い、収容穴部９０となる貫通孔を所定位置に形成し、樹脂コア基板１１の中間製品を得る（図９参照）。なお、樹脂コア基板１１の中間製品とは、樹脂コア基板１１となるべき領域を平面方向に沿って縦横に複数配列した構造の多数個取り用コア基板である。
【００５８】
続く収容工程では、マウント装置を用いて、コア主面１２とコンデンサ主面１０２と同じ側に向け、かつ、コア裏面１３とコンデンサ裏面１０３とを同じ側に向けた状態で収容穴部９０内にセラミックコンデンサ１０１を収容する（図１０参照）。なお、収容穴部９０のコア裏面１３側開口は、剥離可能な粘着テープ１７１でシールされている。この粘着テープ１７１は、支持台（図示略）によって支持されている。かかる粘着テープ１７１の粘着面には、セラミックコンデンサ１０１が貼り付けられて仮固定されている。
【００５９】
そして、この状態において、収容穴部９０の内面とセラミックコンデンサ１０１のコンデンサ側面１０６との隙間に、ディスペンサ装置を用いて、熱硬化性樹脂製の樹脂充填部９２を充填する。その後、加熱処理を行うと、樹脂充填部９２が硬化して、セラミックコンデンサ１０１が収容穴部９０内に固定される（図１１参照）。そして、この時点で、粘着テープ１７１を剥離する。
【００６０】
その後、外部電極１１１，１１２を構成する銅めっき層１５２の表面と突起状導体５０の表面とを粗化する（図４参照）。なお、銅めっき層１５２の表面と突起状導体５０の表面とが同時に粗化されるため、銅めっき層１５２の表面の一部（突起状導体５０との接続部分）が粗化されることはない。
【００６１】
次に、従来周知の手法に基づいてコア主面１２の上に第１ビルドアップ層３１を形成するとともに、コア裏面１３の上に第２ビルドアップ層３２を形成する。具体的に言うと、まず、コア主面１２及びコンデンサ主面１０２上に感光性エポキシ樹脂を被着して露光及び現像を行うことにより、樹脂層間絶縁層３３を形成する（図１２参照）。このとき、セラミックコンデンサ１０１の各突起状導体５０が樹脂層間絶縁層３３に噛み込むことにより、セラミックコンデンサ１０１の位置決めが図られる。また、コア裏面１３及びコンデンサ裏面１０３に感光性エポキシ樹脂を被着し、露光及び現像を行うことにより、樹脂層間絶縁層３４を形成する。なお、感光性エポキシ樹脂を被着する代わりに、絶縁樹脂や液晶ポリマー（ＬＣＰ：Liquid Crystalline Polymer）を被着してもよい。
【００６２】
さらに、ＹＡＧレーザまたは炭酸ガスレーザを用いてレーザ孔あけ加工を行い、ビア導体４７が形成されるべき位置にビア孔を形成する。具体的には、樹脂層間絶縁層３４を貫通するビア孔を形成し、外部電極１２１，１２２上に突設された突起状導体５０の頂部５２の表面を露出させる。
【００６３】
さらに、ドリル機を用いて孔あけ加工を行い、樹脂コア基板１１及び樹脂層間絶縁層３３，３４を貫通する貫通孔（図示略）を所定位置にあらかじめ形成しておく。そして、樹脂層間絶縁層３３，３４の表面上、ビア孔の内面、及び、貫通孔の内面に対する無電解銅めっきを行った後にエッチングレジストを形成し、次いで電解銅めっきを行う。さらに、エッチングレジストを除去してソフトエッチングを行う。これにより、樹脂層間絶縁層３３上に導体層４２が形成されるとともに、樹脂層間絶縁層３４上に導体層４２がパターン形成される。これと同時に、貫通孔内にスルーホール導体１６が形成されるとともに、各ビア孔の内部にビア導体４７が形成される。その後、スルーホール導体１６の空洞部を絶縁樹脂材料（エポキシ樹脂）で穴埋めし、閉塞体１７を形成する。
【００６４】
次に、樹脂層間絶縁層３３，３４上に感光性エポキシ樹脂を被着し、露光及び現像を行うことにより、ビア導体４３が形成されるべき位置にビア孔（図示略）を有する樹脂層間絶縁層３５，３６を形成する。なお、感光性エポキシ樹脂を被着する代わりに、絶縁樹脂や液晶ポリマーを被着してもよい。この場合、レーザ加工機などにより、ビア導体４３が形成されるべき位置にビア孔が形成される。次に、従来公知の手法に従って電解銅めっきを行い、前記ビア孔の内部にビア導体４３を形成するとともに、樹脂層間絶縁層３５上に端子パッド４４を形成し、樹脂層間絶縁層３６上にＢＧＡ用パッド４８を形成する。
【００６５】
次に、樹脂層間絶縁層３５，３６上に感光性エポキシ樹脂を塗布して硬化させることにより、ソルダーレジスト３７，３８を形成する。その後、所定のマスクを配置した状態で露光及び現像を行い、ソルダーレジスト３７，３８に開口部４０，４６をパターニングする。さらに、端子パッド４４上にはんだバンプ４５を形成し、かつ、ＢＧＡ用パッド４８上にはんだバンプ４９を形成する。なお、この状態のものは、配線基板１０となるべき製品領域を平面方向に沿って縦横に複数配列した多数個取り用配線基板であると把握することができる。さらに、多数個取り用配線基板を分割すると、個々の製品である配線基板１０が多数個同時に得られる。
【００６６】
本発明者は、上記の製造方法において、銅めっき層１５２の形成時のめっき条件及び突起状導体５０の形成時のめっき条件を変更することにより、突起状導体５０及び銅めっき層１５２を構成する銅粒子１５６，１５７の粒径が異なる複数のサンプル品（表１の実施例Ａ〜Ｃ及び比較例Ｄ）を作製した。
【表１】
2010238827.tif 000003
【００６７】
具体的には、表１に示されるように、実施例Ａのセラミックコンデンサ１０１では、突起状導体５０を構成する銅粒子１５７の最大粒径が８μｍよりも大きく、銅めっき層１５２を構成する銅粒子１５６の最大粒径が２μｍ未満となっている。実施例Ｂのセラミックコンデンサ１０１では、突起状導体５０を構成する銅粒子１５７の最大粒径が５μｍよりも大きく、銅めっき層１５２を構成する銅粒子１５６の最大粒径が３μｍ未満となっている。実施例Ｃのセラミックコンデンサ１０１では、突起状導体５０を構成する銅粒子１５７の最大粒径が５μｍよりも大きく、銅めっき層１５２を構成する銅粒子１５６の最大粒径が１μｍ未満となっている。また、比較例Ｄのセラミックコンデンサ１０１では、突起状導体５０を構成する銅粒子１５７の最大粒径が３μｍ未満であり、銅めっき層１５２を構成する銅粒子１５６の最大粒径が５μｍよりも大きくなっている。つまり、各実施例Ａ〜Ｃでは、突起状導体５０を構成する銅粒子１５７の最大粒径が、銅めっき層１５２を構成する銅粒子１５６の最大粒径よりも大きく、比較例Ｄでは、突起状導体５０を構成する銅粒子１５７の最大粒径が、銅めっき層１５２を構成する銅粒子１５６の最大粒径よりも小さくなっている。
【００６８】
なお、銅粒子１５６，１５７の粒径としては、集束イオンビーム（ＦＩＢ：Focused Ion Beam）加工装置を用いた走査イオン（ＳＩＭ：Scanning Ion Microscope）像観察を実施し、得られたＳＩＭ像写真に基づいて測定した。
【００６９】
そして、各実施例Ａ〜Ｃ及び比較例Ｄのセラミックコンデンサ１０１を内蔵した配線基板１０に対して、低温−６５℃から高温＋１５０℃への昇温及び降温を１００サイクル分繰り返す熱衝撃試験（環境試験規格ＭＩＬ−ＳＴＤ−８８３Ｄ，試験条件Ｃ）を実施しその信頼性を評価した。ここでは、熱衝撃試験後の配線基板１０について、セラミックコンデンサ１０１における外部電極１１１及び突起状導体５０の断面を観察した。その結果、各実施例Ａ〜Ｃでは、樹脂層間絶縁層３３のデラミネーションや突起状導体５０の折れ等の不具合は発生しておらず、十分な信頼性を有することが確認された。一方、比較例Ｄでは、銅めっき層１５２周辺での嵌合力不足による樹脂層間絶縁層３３の密着不良（デラミネーション）や突起状導体５０の強度不足による折れが確認された。さらに、各実施例Ａ〜Ｃでは、銅めっき層１５２の銅粒子１５６を小さくしたことによってその平面平滑性が増し、突起状導体５０の高さバラツキを比較例Ｄの場合よりも低減することができた。
【００７０】
従って、本実施の形態によれば以下の効果を得ることができる。
【００７１】
（１）本実施の形態のセラミックコンデンサ１０１では、突起状導体５０と銅めっき層１５２とを同じ金属材料である銅を用いて形成したので、突起状導体５０と銅めっき層１５２との密着性を十分に確保することができる。さらに、突起状導体５０を構成する銅粒子１５７の最大粒径が銅めっき層１５２を構成する銅粒子１５６の最大粒径よりも大きいので、突起状導体５０の残留応力を抑えることができる。この結果、突起状導体５０の強度を十分に確保することができ、突起状導体５０の折れ等の不具合を解消することができる。また、突起状導体５０を構成する銅粒子１５７の粒径を大きくすることにより、突起状導体５０における粒界が減少してその低抵抗化を図ることができるため、配線基板１０との接続信頼性を高めることができる。
【００７２】
（２）本実施の形態のセラミックコンデンサ１０１では、銅めっき層１５２を構成する銅粒子１５６の最大粒径が、メタライズ金属層１５１を構成するニッケル粒子１５４の最大粒径よりも小さくなっている。この場合、銅めっき層１５２の銅粒子１５６がメタライズ金属層１５１へ入り込み、銅めっき層１５２とメタライズ金属層１５１とが確実に密着するため、耐剥離性に優れた銅めっき層１５２を形成することができる。また、銅めっき層１５２の銅粒子１５６を小さくすることにより、銅めっき層１５２表面の平滑性が向上し、均一な高さの突起状導体５０を形成することができる。
【００７３】
（３）本実施の形態のセラミックコンデンサ１０１では、突起状導体５０と銅めっき層１５２とを銅を用いて形成することにより、製造コストを抑えることができるとともに、突起状導体５０及び外部電極１１１，１１２，１２１，１２２の低抵抗化を容易に図ることができる。
【００７４】
（４）本実施の形態のセラミックコンデンサ１０１では、各外部電極１１１，１１２，１２１，１２２において、メタライズ金属層１５１は、ニッケル粒子１５４を主体として構成され、チタン酸バリウム１５５が共材粒子として添加されている。このように、メタライズ金属層１５１の形成材料としてニッケルを使用することにより、比較的に高価なパラジウムを用いる場合と比較して、セラミック焼結体１０４の製造コストを抑えることができる。また、メタライズ金属層１５１に共材粒子としてチタン酸バリウム１５５を添加することにより、セラミック焼結体１０４におけるメタライズ金属層１５１の熱収縮差を抑えることができ、クラックやデラミネーションなどの問題を回避することができる。
【００７５】
（５）本実施の形態の配線基板１０では、電子部品としてビアアレイタイプのセラミックコンデンサ１０１が収容穴部９０に収納されている。このセラミックコンデンサ１０１では、複数のビア導体１３１，１３２が全体としてアレイ状に配置されているので、セラミックコンデンサ１０１のインダクタンスの低減化が図られ、ノイズ吸収や電源変動平滑化のための高速電源供給が可能となる。
【００７６】
（６）本実施の形態の配線基板１０では、セラミックコンデンサ１０１がＩＣチップ搭載領域２３に搭載されたＩＣチップ２１の直下に配置されるため、セラミックコンデンサ１０１とＩＣチップ２１とをつなぐ配線が短くなり、配線のインダクタンス成分の増加が防止される。従って、セラミックコンデンサ１０１によるＩＣチップ２１のスイッチングノイズを確実に低減できるとともに、電源電圧の確実な安定化を図ることができる。また、ＩＣチップ２１とセラミックコンデンサ１０１との間で侵入するノイズを極めて小さく抑えることができるため、誤動作等の不具合を生じることもなく高い信頼性を得ることができる。
【００７７】
（７）本実施の形態の配線基板１０では、ＩＣチップ搭載領域２３がセラミックコンデンサ１０１の真上の領域内に位置しているため、ＩＣチップ搭載領域２３に搭載されるＩＣチップ２１は高剛性で熱膨張率が小さいセラミックコンデンサ１０１によって支持される。よって、上記ＩＣチップ搭載領域２３においては、第１ビルドアップ層３１が変形しにくくなるため、ＩＣチップ搭載領域２３に搭載されるＩＣチップ２１をより安定的に支持できる。従って、大きな熱応力に起因するＩＣチップ２１のクラックや接続不良を防止することができる。ゆえに、ＩＣチップ２１として、熱膨張差による応力（歪）が大きくなり熱応力の影響が大きく、かつ発熱量が大きく使用時の熱衝撃が厳しい１０ｍｍ角以上の大型のＩＣチップや、脆いとされるＬｏｗ−ｋ（低誘電率）のＩＣチップを用いることができる。
【００７８】
（８）本実施の形態の場合、被覆金属層形成工程において、光沢ピロりん酸銅めっきを行うことにより、メタライズ金属層１５１の表面を覆う銅めっき層１５２が形成されている。この光沢ピロりん酸銅めっきは光沢剤を含むため、銅粒子１５６の粒成長が抑制され、銅粒子１５６の最大粒径が３μｍ以下である銅めっき層１５２を確実に形成することができる。また、突起状導体形成工程では、光沢剤を含まない無光沢硫酸銅めっきにより突起状導体５０が形成されている。この場合、銅粒子１５７の粒成長が促されてその銅粒子１５７の最大粒径が５μｍ以上である突起状導体５０を確実に形成することができる。
【００７９】
なお、本発明の実施の形態は以下のように変更してもよい。
【００８０】
・上記実施の形態の配線基板１０において、セラミックコンデンサ１０１は樹脂コア基板１１内に収容されていた。しかし、上記実施の形態のセラミックコンデンサ１０１などよりも薄いセラミックコンデンサ３０３（厚さ０．０８ｍｍ）を形成し、そのセラミックコンデンサ３０３を配線基板１０Ａの第１ビルドアップ層３１０内（例えば図１３参照）に収容してもよい。セラミックコンデンサ３０３においても、上記のセラミックコンデンサ１０１と同様に、そのメタライズ金属層１５１と銅めっき層１５２とからなる外部電極（コンデンサ主面１０２上の外部電極１１１，１１２及びコンデンサ裏面１０３上の外部電極１２１，１２２）が形成され、それら外部電極１１１，１１２，１２１，１２２上に突起状導体５０が形成されている。なお、各電極１１１，１１２，１２１，１２２の銅めっき層１５２を構成する銅粒子の最大粒径は３μｍ未満であり、突起状導体５０を構成する銅粒子の最大粒径は５μｍ以上である。そして、各電極１１１，１１２，１２１，１２２の銅めっき層１５２の表面と突起状導体５０との表面が粗化された後、セラミックコンデンサ３０３が樹脂コア基板１１内に内蔵されている。
【００８１】
具体的には、樹脂コア基板１１のコア主面１２上に樹脂シート（未硬化状態の樹脂層間絶縁層３０）をラミネートし、樹脂シートが硬化する前に、マウント装置を用いて、セラミックコンデンサ３０３を樹脂シート上に配置する。このとき、加圧しながらセラミックコンデンサ３０３の一部（コンデンサ裏面１０３側の外部電極１２１，１２２及び突起状導体５０）を樹脂シート内に潜り込ませるようにする。これにより、突起状導体５０が樹脂シートに噛み込むため、セラミックコンデンサ３０３が位置決めされる。その後、樹脂シートを硬化させて樹脂層間絶縁層３０とする。さらに、樹脂層間絶縁層３０及び導体層４２を交互に形成すれば、第１ビルドアップ層３１０が完成する。
【００８２】
このセラミックコンデンサ３０３においても、銅めっき層１５２を構成する銅粒子１５６の最大粒径を小さくすることにより、銅めっき層１５２とメタライズ金属層１５１とを確実に密着させることができる。また、突起状導体５０を構成する銅粒子１５７の最大粒径を大きくすることにより、突起状導体５０の残留応力を抑えることができ、突起状導体５０の強度を十分に確保することができる。さらに、セラミックコンデンサ１０１が樹脂コア基板１１内に収容される場合に比べて、ＩＣチップ２１とセラミックコンデンサ３０３とを電気的に接続する導通経路（コンデンサ接続配線）が短くなる。これにより、配線のインダクタンス成分の増加が防止されるため、セラミックコンデンサ３０３によりＩＣチップ２１のスイッチングノイズを確実に低減できるとともに、電源電圧の確実な安定化を図ることができる。さらに、ＩＣチップ２１とセラミックコンデンサ３０３との間で侵入するノイズを極めて小さく抑えることができるため、誤動作等の不具合を生じることもなく高い信頼性を得ることができる。なお、薄くしたセラミックコンデンサ３０３を用いたとしてもセラミックコンデンサ３０３自体は厚いため、図１３では、ビルドアップ層を、上記実施の形態よりも肉厚の樹脂層間絶縁層３０からなる第１ビルドアップ層３１０に具体化している。また、上記実施の形態のセラミックコンデンサ１０１を、上記実施の形態と同じ第１ビルドアップ層３１内に収容してもよい。
【００８３】
・上記実施の形態では、外部電極１１１，１１２，１２１，１２２上に突起状導体５０を突設した後で、外部電極１１１，１１２，１２１，１２２を構成する銅めっき層１５２の表面と、突起状導体５０の表面とを同時に粗化していた。しかし、外部電極１１１，１１２，１２１，１２２を形成した時点で一度粗化した後、突起状導体５０を形成した時点で再度粗化するようにしてもよい。このようにすれば、銅めっき層１５２と突起状導体５０との接続部分も粗化されるため、両者の密着性が向上する（図１４参照）。
【００８４】
・上記実施の形態のセラミックコンデンサ１０１，３０３において、突起状導体５０の形成後に、さらにピロりん酸銅めっきを行うことにより、突起状導体５０の表面も銅めっき層１５２で覆うようにしてもよい（図１５参照）。このように、銅粒子１５６の粒径が小さい銅めっき層１５２を突起状導体５０の表面に形成することにより、その表面における粒界領域が大きくなるため、粗化処理の効率を高めることができる。従って、その粗化処理を施したセラミックコンデンサ１０１，３０３を配線基板１０に内蔵した場合、配線基板１０を構成する樹脂層間絶縁層３３，３０との密着性を十分に確保することができ、デラミネーションを確実に防止することができる。
【００８５】
・上記実施の形態では、光沢ピロりん酸銅めっきにより銅めっき層１５２を形成し、無光沢硫酸銅めっきにより突起状導体５０を形成するものであったが、これに限定されるものではなく、突起状導体５０の銅粒子１５７の最大粒径を銅めっき層１５２の銅粒子１５６の最大粒径よりも大きくするものであればその製造方法を適宜変更することができる。その具体的な手法としては、例えば、銅めっき層１５２を無電解銅めっきにより形成し、突起状導体５０を電解銅めっきにより形成する。また、低電流密度めっきに比べ、高電流密度めっきでは核生成が促されるため銅粒子の粒径が小さくなる。このため、銅めっき層１５２を高電流密度めっきにより形成し、突起状導体５０を低電流密度めっきにより形成してもよい。なおここで、高電流密度めっきの電流密度は、例えば８Ａ／ｄｍ２であり、低電流密度は、例えば２Ａ／ｄｍ２である。
【００８６】
・上記実施の形態のセラミックコンデンサ１０１では、円形状の外部電極１１１，１１２，１２１，１２２を備えるものであったが、その電極形状は、略矩形状などの他の形状に変更してもよい。また、図１６に示すセラミックコンデンサ１０１Ａのように、コンデンサ主面１０２上において各外部電極１１１，１１２の周囲を囲むようにダミー電極１１５を設けてもよい。ダミー電極１１５は、各外部電極１１１，１１２と同様に銅めっきにて形成されている。このようにダミー電極１１５を設けることにより、コンデンサ主面１０２における銅めっき層の粗化面積が広がるため、樹脂層間絶縁層３３との密着性が向上する、さらに、セラミックコンデンサ１０１において、外部電極１１１，１１２，１２１，１２２及び突起状導体５０は、コンデンサ主面１０２及びコンデンサ裏面１０３の両方に設けられるものであったが、いずれか一方のみに設けられていてもよい。
【００８７】
・上記実施の形態では、配線基板１０のパッケージ形態はＢＧＡ（ボールグリッドアレイ）であるが、ＢＧＡのみに限定されず、例えばＰＧＡ（ピングリッドアレイ）やＬＧＡ（ランドグリッドアレイ）等であってもよい。
【００８８】
次に、前述した実施の形態によって把握される技術的思想を以下に列挙する。
【００８９】
（１）主面及び裏面を有するセラミック焼結体と、前記セラミック焼結体の主面及び裏面の少なくとも一方の上に配置され第１の金属材料を含むメタライズ金属層と、前記第１の金属材料よりも導電性の高い第２の金属材料からなり前記メタライズ金属層の表面を覆う被覆金属層とを有する外部電極と、前記外部電極上に突設された複数の突起状導体とを備える電子部品であって、前記複数の突起状導体が、前記被覆金属層と同じ前記第２の金属材料からなり、前記複数の突起状導体を構成する金属粒子の最大粒径が、前記被覆金属層を構成する金属粒子の最大粒径よりも大きく、前記被覆金属層を構成する金属粒子の最大粒径が、前記メタライズ金属層を構成する金属粒子の最大粒径よりも小さいことを特徴とする電子部品。
【００９０】
（２）主面及び裏面を有するセラミック焼結体と、前記セラミック焼結体の主面及び裏面の少なくとも一方の上に配置され第１の金属材料を含むメタライズ金属層と、前記第１の金属材料よりも導電性の高い第２の金属材料からなり前記メタライズ金属層の表面を覆う被覆金属層とを有する外部電極と、前記外部電極上に突設された複数の突起状導体とを備え、前記複数の突起状導体が、前記被覆金属層と同じ前記第２の金属材料からなり、前記複数の突起状導体を構成する金属粒子の最大粒径が、前記被覆金属層を構成する金属粒子の最大粒径よりも大きい電子部品の製造方法であって、光沢ピロりん酸銅めっきにより前記被覆金属層を形成する被覆金属層形成工程を行った後、無光沢硫酸銅めっきにより前記突起状導体を形成する突起状導体形成工程を行うことを特徴とする電子部品の製造方法。
【符号の説明】
【００９１】
１０，１０Ａ…配線基板
１１…樹脂コア基板
１２…コア主面
１３…コア裏面
３１，３１０…配線積層部としての第１ビルドアップ層
３２…配線積層部としての第２ビルドアップ層
３０，３３，３４，３５，３６…樹脂層間絶縁層
４２…導体層
５０…突起状導体
１０１，１０１Ａ,３０３…電子部品としてのセラミックコンデンサ
１０２…主面としてのコンデンサ主面
１０３…裏面としてのコンデンサ裏面
１０４…セラミック焼結体
１０５…セラミック誘電体層
１１１…外部電極としての主面側電源用外部電極
１１２…外部電極としての主面側グランド用外部電極
１２１…外部電極としての裏面側電源用外部電極
１２２…外部電極としての裏面側グランド用外部電極
１３１…コンデンサ内ビア導体としての電源用コンデンサ内ビア導体
１３２…コンデンサ内ビア導体としてのグランド用コンデンサ内ビア導体
１４１…内部電極としての電源用内部電極層
１４２…内部電極としてのグランド用内部電極層
１５１…メタライズ金属層
１５２…被覆金属層としての銅めっき層
１５４…ニッケル粒子
１５５…ペロブスカイト型酸化物としてのチタン酸バリウム
１５６，１５７…銅粒子
【図１】
2010238827.tif 000004
【図２】
2010238827.tif 000005
【図３】
2010238827.tif 000006
【図４】
2010238827.tif 000007
【図５】
2010238827.tif 000008
【図６】
2010238827.tif 000009
【図７】
2010238827.tif 000010
【図８】
2010238827.tif 000011
【図９】
2010238827.tif 000012
【図１０】
2010238827.tif 000013
【図１１】
2010238827.tif 000014
【図１２】
2010238827.tif 000015
【図１３】
2010238827.tif 000016
【図１４】
2010238827.tif 000017
【図１５】
2010238827.tif 000018
【図１６】
2010238827.tif 000019